(57)【要約】  背面層由来のカスがサーマルヘッドへ付着することを抑制でき、また、キックの発生を抑制でき、かつ、背面層が安定するまでの時間が短い熱転写シートを提供すること。  基材の一方の面に色材層が位置し、前記基材の他方の面に背面層が位置する熱転写シートにおいて、前記背面層を、バインダー樹脂と、無機粒子と、を含んだものとし、前記バインダー樹脂を、イソシアヌレート構造のポリイソシアネートと、水酸基を有する樹脂とを、前記水酸基を有する樹脂における水酸基に対する、前記イソシアヌレート構造のポリイソシアネートにおけるイソシアネート基の当量比（−ＮＣＯ／−ＯＨ）を０．０５以上０．１５以下で反応させた生成物を含んだものとする。【特許請求の範囲】
【請求項１】
基材の一方の面に色材層が位置し、前記基材の他方の面に背面層が位置する熱転写シートであって、
前記背面層は、バインダー樹脂と、無機粒子と、を含み、
前記バインダー樹脂は、イソシアヌレート構造のポリイソシアネートと、水酸基を有する樹脂とを、前記水酸基を有する樹脂における水酸基に対する、前記イソシアヌレート構造のポリイソシアネートにおけるイソシアネート基の当量比（−ＮＣＯ／−ＯＨ）を０．０５以上０．１５以下で反応させた生成物を含む、ことを特徴とする熱転写シート。
【請求項２】
前記イソシアヌレート構造のポリイソシアネートが、炭素数が９以上であって環状構造を有するイソシアネートモノマーを重合させたものであることを特徴とする請求項１に記載の熱転写シート。
【請求項３】
前記無機粒子が、非球状の無機粒子であり、背面層の全質量に対して５質量％以上含まれていることを特徴とする請求項１または２に記載の熱転写シート。
【発明の詳細な説明】
【技術分野】
【０００１】
本発明は、熱転写シートに関する。
【背景技術】
【０００２】
簡便な印刷方法として、種々の熱転写記録方法が広く使用されている。各熱転写記録方法では、連続した基材上に、例えば、イエロー、マゼンダ及びシアン（必要に応じてブラック）の色材層を面順次に繰り返し多数設けた熱転写シートが主に使用されている。熱転写記録方法は、加熱によって色材層が溶融軟化し、被転写体上に移行して画像を形成する溶融型記録方法と、加熱によって色材層中の染料を被転写体上に移行して画像を形成する昇華型記録方法とに大別される。中でも、昇華型記録方法は、昇華性染料を色材としているため中間調の再現性や階調性に優れており、原稿通りのフルカラー画像を受像シート上に鮮明に表現できるので、デジタルカメラ、ビデオ、コンピューター等のカラー画像形成に応用されている。その画像は、銀塩写真に匹敵する高品質なものである。【０００３】
熱転写シートを用いて多枚数の印画を行った場合、熱転写シートの背面層の成分が剥がれ落ちてそのままいわゆる「カス」となり、または、剥がれ落ちた成分がサーマルヘッド発熱体の熱によって焼かれて「カス」となり、サーマルヘッドの発熱体上やその近傍上に付着してしまうことがある。そしてこの「カス」の量が増加すると、印画時に「カス」が熱転写シートに押しつけられ、その跡が被転写体側にまで写ってしまい、被転写体に形成された画像上に「キズ」として現れてしまうことがあった。近年、熱転写シートの背面層から剥がれ落ちる「カス」に起因する「キズ」の発生を抑制するための開発は進んでいるが、未だに解決には至っていない。【０００４】
熱転写シートは、一般的に、所定の巻径に巻き回された状態で保管されるところ、色材層に含まれる色材がブリード等により色材層の表面に局在化した状態で存在している場合には、当該色材が、熱転写シートの背面層側に移行（所謂キック）しやすくなる。そして、当該背面層側に移行した色材が、再び、色材層側に再移行（所謂バック）した場合、特に、色相が異なる各色の色材層が面順次に設けられた熱転写シートにおいて、背面層側に移行した色材が当該色材とは色相が異なる他の色材層に移行した場合には、当該他の色材層を用いた画像形成時に発色特性の低下を引き起こす。【０００５】
このような状況下、キックの発生を抑制するための熱転写シートについての種々の検討がなされており、例えば、特許文献１には、基材の一方の面に染料層が設けられ、基材の他方の面に背面層が設けられた熱転写シートにおいて、染料層に、所定の染料およびバインダー樹脂を含有せしめた熱転写シートが提案されている。この熱転写シートによれば、熱転写シートの保存中において、染料が背面層側に移行することを防止できるとされている。しかしながら、特許文献１に提案がされている熱転写シートでは、染料層に含有される染料種およびバインダー樹脂種が所定の成分に限定されることから、材料選択の幅が狭いといった問題が内在する。【０００６】
また、前記の通り、熱転写シートは所定の巻径に巻き回された状態で保管されるところ、熱転写シートを構成する背面層の硬化が不十分なまま巻き回された場合には、保管中に背面層と色材層とが密着してしまい、印刷時に不具合を生じることがある。したがって、熱転写シートを巻き回す際には、背面層が完全に硬化し安定するまでの間、所謂エージング処理をしなければならず、当該エージング時間の短縮も求められている。
【先行技術文献】
【特許文献】
【０００７】
【特許文献１】特開２００９−２８６０６０号公報
【発明の開示】
【発明が解決しようとする課題】
【０００８】
本発明は、このような状況下においてなされた発明であり、背面層から剥がれ落ち、またはその後に焼き付くことで生じるカスのサーマルヘッドへの付着を抑制でき、所謂キックの発生を抑制でき、かつ、背面層が安定するまでの時間が短い熱転写シートを提供することを主たる課題とする。
【課題を解決するための手段】
【０００９】
前記課題を解決するための本願発明は、基材の一方の面に色材層が位置し、前記基材の他方の面に背面層が位置する熱転写シートであって、前記背面層は、バインダー樹脂と、無機粒子と、を含み、前記バインダー樹脂は、イソシアヌレート構造のポリイソシアネートと、水酸基を有する樹脂とを、前記水酸基を有する樹脂における水酸基に対する、前記イソシアヌレート構造のポリイソシアネートにおけるイソシアネート基の当量比（−ＮＣＯ／−ＯＨ）を０．０５以上０．１５以下で反応させた生成物を含む、ことを特徴とする。【００１０】
前記本願発明の熱転写シートにあっては、前記イソシアヌレート構造のポリイソシアネートが、炭素数が９以上であって環状構造を有するイソシアネートモノマーを重合させたものであってもよい。
また、前記本願発明の熱転写シートにあっては、前記無機粒子が、非球状の無機粒子であり、背面層の全質量に対して５質量％以上含まれていてもよい。
【発明の効果】
【００１１】
本発明の熱転写シートによれば、背面層から剥がれ落ち、またはその後に焼き付くことで生じるカスのサーマルヘッドへの付着を抑制可能であり、また所謂キックの発生を効果的に抑制可能であり、かつ背面層のエージング時間も従来よりも短縮できる。
【図面の簡単な説明】
【００１２】
【図１】本発明の熱転写シートの一例を示す概略断面図である。
【発明を実施するための形態】
【００１３】
以下に、本発明の実施形態にかかる熱転写シートについて、図面を用いて詳細に説明する。なお、図面においては、図示と理解のしやすさの便宜上、適宜縮尺および縦横の寸法比等を、実物のそれらから変更し誇張していることがある。
【００１４】
図１は、本発明の熱転写シートの一例を示す概略断面図である。
【００１５】
図１に示すように、本発明の実施形態にかかる熱転写シート１０は、基材１の一方の面（図１においては上面）に色材層２が位置し、基材１の他方の面（図１においては下面）に背面層３が位置している。
【００１６】
なお、本発明の実施形態にかかる熱転写シート１０にあっては、図１に示す構成に限定されることはない。例えば、図示はしないが、基材１と色材層２との間に染料プライマー層が設けられていてもよい。また、図示はしないが、基材１の上面には、色材層２と面順次に保護層が形成されていてもよく、さらには、前記保護層と基材１との間に離型層が設けられていてもよい。また、図示はしないが、基材１と背面層３との間に背面プライマー層が設けられていてもよい。また、色材層２にあっては、色相が異なる複数の色材層、例えばイエロー色材層、マゼンタ色材層、およびシアン色材層が面順次に設けられた構成をとることも可能である。
【００１７】
以下に、熱転写シート１０の各構成について具体的に説明する。
【００１８】
（基材）
基材１は、本発明の実施形態にかかる熱転写シート１０における必須の構成であり、一方の面上に設けられる色材層２、及び他方の面上に設けられる背面層３を保持するために設けられる。基材１の材料については特に限定されないが、色材層２を被転写体上に転写する際にサーマルヘッドにより加えられる熱に耐え、取り扱い上支障のない機械的特性を有することが望ましい。このような基材として、例えば、ポリエチレンテレフタレート等のポリエステル、ポリアリレート、ポリカーボネート、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン−パーフルオロアルキルビニルエーテル共重合体、ポリビニルフルオライド、テトラフルオロエチレン−エチレン共重合体、テトラフルオロエチレン−ヘキサフルオロプロピレン共重合体、ポリクロロトリフルオロエチレン、ポリビニリデンフルオライド等の各種プラスチックフィルムまたはシートを挙げることができる。また、基材１の厚さは、その強度及び耐熱性が適切になるように材料に応じて適宜設定でき、０．２μｍ以上１００μｍ以下程度が一般的で、好ましくは１μｍ以上１０μｍ以下である。
【００１９】
（背面層）
背面層３も、本発明の実施形態にかかる熱転写シート１０における必須の構成であり、前記基材１の一方の面（図１においては下面）に設けられる。背面層３は、バインダー樹脂と、無機粒子と、を含んでいる。
【００２０】
・バインダー樹脂
背面層３を構成するバインダー樹脂は、イソシアヌレート構造のポリイソシアネートと、水酸基を有する樹脂とを反応させた生成物を含んでおり、かつ、前記生成物は、前記水酸基を有する樹脂における水酸基に対する、前記イソシアヌレート構造のポリイソシアネートにおけるイソシアネート基の当量比（−ＮＣＯ／−ＯＨ）（以下、「モル当量比（−ＮＣＯ／−ＯＨ）」と書くことがある。）を０．０５以上０．１５以下で反応させた生成物であることを特徴としている。
【００２１】
イソシアヌレート構造のポリイソシアネートをいわゆる硬化剤ないし架橋剤として用い、モル当量比（−ＮＣＯ／−ＯＨ）を所定の範囲内とすることにより、背面層から剥がれ落ちるカスのサーマルヘッドへの付着を抑制でき、また所謂キックの発生を効果的に抑制でき、かつエージング時間を短縮できる。
【００２２】
ここで、イソシアヌレート構造のポリイソシアネートとは、イソシアネートの環状オリゴマーをいい、より好ましくは環状二量体ないし環状三量体である。
【００２３】
イソシアヌレート構造のポリイソシアネートを構成するイソシアネートとしては、例えば、トリメチレンジイソシアネート、テトラメチレンジイソシアネート、ペンタメチレンジイソシアネート、ヘキサメチレンジイソシアネート、トリメチルヘキサメチレンジイソシアネート等が挙げることができる。
【００２４】
また、前記のイソシアヌレート構造のポリイソシアネートを構成するイソシアネートモノマーについては特に限定されることはないが、炭素数が９以下であって環状構造を有するイソシアネートモノマーを用いることが好ましい。炭素数が９以下であって環状構造を有するイソシアネートモノマーを原料として用いることにより、サーマルヘッドとの摩擦により生じ得るカスのサーマルヘッドへの付着をより効果的に抑制できる。
【００２５】
このようなイソシアヌレート構造のポリイソシアネートの製造方法については特に限定されることはなく、従来公知の方法によって製造できる。
【００２６】
また、イソシアヌレート構造のポリイソシアネートの質量平均分子量は、通常１００以上１００，０００以下、好ましくは５００以上１０，０００以下の範囲で選ばれる。なお、本発明において質量平均分子量は、ＪＩＳ  Ｋ７２５２−１：２００８に準拠し、ゲルパーミエーションクロマトグラフィー（ＧＰＣ法）によりポリスチレン換算値として算出した値である。
【００２７】
市販されているイソシアヌレート構造のポリイソシアネートとしては、例えば、三井化学（株）のタケネート（登録商標）Ｄ−２０４、Ｄ−２０４ＥＡ−１、Ｄ−２６２、Ｄ−２６８、Ｄ−２５１ＮＬ、Ｄ−１７０、Ｄ−１７０ＨＮ、Ｄ−１７２Ｎ、Ｄ−１７７Ｎ、Ｄ−１２７Ｎ、等を挙げることができる。
【００２８】
一方で、イソシアヌレート構造のポリイソシアネートとともにバインダー樹脂を構成する「水酸基を有する樹脂」としては、フェノール樹脂、ポリビニルアセタール、ポリビニルブチラール、フェノキシ樹脂、セルロース、アクリル樹脂などを挙げることができる。上記の樹脂の中でもＴｇが９０℃以上のものがより好ましい。
【００２９】
ここで、本発明の実施形態にかかる熱転写シート１０にあっては、イソシアヌレート構造のポリイソシアネートと水酸基を有する樹脂とを反応させて生成物を得るにあたり、モル当量比（−ＮＣＯ／−ＯＨ）が０．０５以上０．１５以下で反応せしめられている。モル当量比を上記数値範囲内とすることで、短いエージング時間で背面の性能が発現し、多数の印画後でもサーマルヘッドの発熱体付近に背面層成分由来のカスが堆積しにくく、さらにキックの発生を抑えることができる。なお、モル当量比（−ＮＣＯ／−ＯＨ）は０．０５以上０．１３以下であることがより好ましい。
【００３０】
発明の実施形態にかかる熱転写シート１０にあっては、背面層３の全質量に対する、イソシアヌレート構造のポリイソシアネートと水酸基を有する樹脂とを反応させた生成物の質量割合が４０質量％以上６０質量％以下であることが好ましい。生成物の質量割合を４０質量％以上とすることにより前記所望の作用効果を充分に発揮せしめることができ、６０質量％以下とすることにより、後述する滑剤や無機粒子などを所望量だけ含有せしめることができ、これら滑剤や無機粒子が奏する作用効果を得ることができる。
【００３１】
・無機粒子
本発明の実施形態にかかる熱転写シート１０における背面層３には、前記バインダー樹脂の他、無機粒子が含まれている。無機粒子は、背面層３に非印画時に一定の摩擦を与え、サーマルヘッドに付着したカスを除去することを目的に含有している。このような無機粒子としては、カーボンブラック、シリカ、アルミナ、二酸化チタン、二硫化モリブデン、タルク、炭酸カルシウム、マイカなどを挙げることができる。また、その形状は、球状、非球状、針状、多角形状、など、いかなる形状であってもよいが、サーマルヘッドとの摩擦によりカスが生じた場合において、当該カスを掻き取ることができることから、非球状であることが好ましい。無機粒子の大きさについても特に限定されることはないが、例えば粒径が０．１μｍ以上１５μｍ以下程度であることが好ましく、１μｍ以上１０μｍ以下程度であることがより好ましい。
【００３２】
また、前記無機粒子の含有量についても特に限定されることはないが、背面層３の全質量に対して５質量％以上１０質量％以下の範囲で含まれていることが好ましい。無機粒子の含有量を５質量％以上とすることにより、前記カスの掻き取り性能を良好に発揮せしめることができ、１０質量％以下とすることにより、印画物の光沢を担保できる。
【００３３】
・その他の成分
本発明の実施形態にかかる熱転写シート１０における背面層３には、上述の「イソシアヌレート構造のポリイソシアネートと、水酸基を有する樹脂とを反応させた生成物」、および「無機粒子」以外の成分が含まれていてもよい。
【００３４】
例えば、前記「イソシアヌレート構造のポリイソシアネートと、水酸基を有する樹脂とを反応させた生成物」に加え、他の任意のバインダー樹脂が含まれていてもよい。具体的には、例えば、セルロース系樹脂、ポリエステル系樹脂、ポリアクリル酸エステル系樹脂、ポリ酢酸ビニル系樹脂、スチレンアクリレート系樹脂、ポリウレタン系樹脂、ポリエチレン系樹脂、ポリプロピレン系樹脂、ポリスチレン系樹脂、ポリ塩化ビニル系樹脂、ポリエーテル系樹脂、ポリアミド系樹脂、ポリイミド系樹脂、ポリアミドイミド系樹脂、ポリカーボネート系樹脂、ポリアクリルアミド樹脂、ポリビニルクロリド樹脂、ポリビニルブチラール樹脂、ポリビニルアセトアセタール樹脂、これらのシリコーン変性物等を挙げることができる。任意のバインダー樹脂を含有する場合の含有量にあっては、背面層３の全質量に対して１５質量％以下程度とすることが好ましい。なお、上記の中でも、ポリアミドイミド系樹脂を適量含有せしめることにより耐熱性を向上でき、セルロース系樹脂を適量含有せしめることにより造膜性を向上できる。
【００３５】
また、背面層３には、前記「無機粒子」に加え、種々の滑剤が含まれていてもよい。具体的には、（ポリ）グリセリン脂肪酸エステル、金属石鹸、脂肪酸誘導体である脂肪酸アマイド、グラファイトパウダー、フッ素系グラフトポリマー、シリコーンオイル、シリコーン系グラフトポリマー、アクリルシリコーングラフトポリマー、アクリルシロキサン、アリールシロキサン等のシリコーン重合体、ポリエチレンワックス等を挙げることができる。このような滑剤を含有する場合の含有量にあっては、背面層３の全質量に対して３０質量％以上４０質量％以下程度とすることが好ましい。なお、上記の中でも、金属石鹸などの固体滑剤は、液体滑剤に比べ、キックをより効果的に抑制できる。
【００３６】
背面層３の形成方法について特に限定はなく、必須の成分であるバインダー樹脂としての「イソシアヌレート構造のポリイソシアネートと、水酸基を有する樹脂とを反応させた生成物」、および「無機粒子」、必要に応じて添加される他のバインダー樹脂や滑剤成分を適当な溶媒に分散又は溶解させた背面層用塗工液を、基材１上に、グラビア印刷法、スクリーン印刷法、グラビア版を用いたリバースロールコーティング印刷法等の公知の手段により、塗布し、乾燥することにより形成できる。なお、このことは、後述する各種塗工液の塗布方法についても同様である。背面層３の厚みは、耐熱性等の向上等の点から、乾燥時の厚みが３μｍ以下であることが好ましく、０．１μｍ以上２μｍ以下であることがより好ましい。
【００３７】
（色材層）
図１に示すように基材１の一方の面（図１においては上面）の少なくとも一部には、色材層２が設けられている。本発明の実施形態にかかる熱転写シート１０においては、図示する形態に限定されることはない。例えば、昇華性の染料を含有する色材層２と、着色剤を含む熱溶融組成物からなる熱溶融性のインクを含有する色材層２とを連続した１枚の基材上に面順次に設けてもよい。
【００３８】
この色材層２は、本発明の熱転写シートが昇華型熱転写シートの場合には、昇華性染料を含有する色材層であり、溶融型熱転写シートの場合には、着色剤を含む熱溶融性組成物からなる熱溶融性のインクを含有する色材層となる。
【００３９】
本発明の熱転写シート１０が昇華型熱転写シートである場合には、色材層２を構成する材料として、従来公知の昇華性染料を使用できるが、印画材料として良好な特性を有するもの、例えば、十分な着色濃度を有し、光、熱、温度等により変退色しないものが好ましく、ジアリールメタン系染料、トリアリールメタン系染料、チアゾール系染料、メロシアニン染料、ピラゾロン染料、メチン系染料、インドアニリン系染料、アセトフェノンアゾメチン、ピラゾロアゾメチン、イミダゾルアゾメチン、イミダゾアゾメチン、ピリドンアゾメチン等のアゾメチン系染料、キサンテン系染料、オキサジン系染料、ジシアノスチレン、トリシアノスチレン等のシアノスチレン系染料、チアジン系染料、アジン系染料、アクリジン系染料、ベンゼンアゾ系染料、ピリドンアゾ、チオフェンアゾ、イソチアゾールアゾ、ピロールアゾ、ピラゾールアゾ、イミダゾールアゾ、チアジアゾールアゾ、トリアゾールアゾ、ジスアゾ等のアゾ系染料、スピロピラン系染料、インドリノスピロピラン系染料、フルオラン系染料、ローダミンラクタム系染料、ナフトキノン系染料、アントラキノン系染料、キノフタロン系染料等が挙げられる。具体的には、ディスパースレッド６０、ディスパースバイオレット２６、ＣｅｒｅｓＲｅｄ  ７Ｂ（バイエル社）、Ｓａｍａｒｏｎ  Ｒｅｄ  Ｆ３ＢＳ（三菱ケミカル（株））等の赤色染料、ディスパースイエロー２３１、ＰＴＹ−５２（三菱ケミカル（株））、マクロレックスイエロー６Ｇ等の黄色染料、ソルベントブルー６３、ワクソリンブルーＡＰ−ＦＷ（ＩＣＩ社）、ホロンブリリアントブルーＳ−Ｒ（クラリアント社）、ＭＳブルー１００（三井東圧化学（株））、Ｃ．Ｉ．ソルベントブルー２２等の青色染料等を挙げることができる。
【００４０】
上記染料を担持するためのバインダー樹脂としては、例えば、エチルセルロース樹脂、ヒドロキシエチルセルロース樹脂、エチルヒドロキシセルロース樹脂、メチルセルロース樹脂、酢酸セルロース樹脂等のセルロース系樹脂、ポリビニルアルコール樹脂、ポリ酢酸ビニル樹脂、ポリビニルブチラール樹脂、ポリビニルアセタール樹脂、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、ポリエステル系樹脂等が挙げられる。これらの中でも、セルロース系、ビニル系、アクリル系、ポリウレタン系、ポリエステル系等の樹脂が、耐熱性、染料の移行性等の点において好ましい。
【００４１】
色材層２には、無機粒子、有機粒子等の添加剤が含有されていてもよい。無機粒子としては、カーボンブラック、シリカ、アルミナ、二酸化チタン、二硫化モリブデン等が挙げられ、有機粒子としては、ポリエチレンワックス等が挙げられる。また、色材層２には、離型剤が含有されていてもよい。離型剤としては、シリコーンオイル、リン酸エステル、フッ素系材料等を挙げることができる。また、色材層２には、イソシアネート、エポキシ樹脂、カルボジイミド等の各種の硬化剤が含有されていてもよい。
【００４２】
一方、本発明の熱転写シート１０が溶融型熱転写シートである場合には、色材層２には、熱溶融性のインクと、バインダー樹脂が含まれる。熱溶融性のインクを構成する熱溶融性組成物に含まれる着色剤としては、公知の有機または無機の顔料、あるいは染料の中から適宜選択でき、例えば、十分な着色濃度を有し、光、熱等により変色、退色しないものが好ましい。熱溶融性インクの色としては、シアン、マゼンタ、イエロー、ブラックに限定されるものではなく、種々の色の着色剤を使用できる。
【００４３】
溶融型熱転写シートの色材層２に含有されるバインダー樹脂としては、例えば、エチレン−酢酸ビニル共重合体、エチレン−アクリル酸エステル共重合体、ポリエチレン、ポリスチレン、ポリプロピレン、ポリブデン、石油樹脂、塩化ビニル樹脂、塩化ビニル−酢酸ビニル共重合体、ポリビニルアルコール、塩化ビニリデン樹脂、アクリル樹脂、メタクリル樹脂、ポリアミド、ポリカーボネート、フッ素樹脂、ポリビニルフォルマール、ポリビニルブチラール、アセチルセルロース、ニトロセルロース、ポリ酢酸ビニル、ポリイソブチレン、エチルセルロース又はポリアセタール等を使用可能である。
【００４４】
また、溶融型熱転写シートの色材層２には、マイクロクリスタリンワックス、カルナバワックス、パラフィンワックス等が含まれていてもよい。更に、フィッシャートロプシュワックス、各種低分子量ポリエチレン、木ロウ、ミツロウ、鯨ロウ、イボタロウ、羊毛ロウ、セラックワックス、キャンデリラワックス、ペトロラクタム、ポリエステルワックス、一部変性ワックス、脂肪酸エステル、脂肪酸アミド等のワックス成分が含まれていてもよい。
【００４５】
色材層２に含有されている昇華性染料、あるいは着色剤の含有量について特に限定はなく、印画濃度や、保存性等を考慮し、使用される昇華性染料、或いは着色剤の種類や、バインダー樹脂の種類に応じて適宜設定すればよい。例えば、昇華性染料は、色材層２に含有されているバインダー樹脂の総質量に対し、１５質量％以上３００質量％以下の範囲内で色材層２に含有されていることが好ましい。
【００４６】
色材層２の形成方法としては、適当なバインダー樹脂に、染料或いは顔料、必要に応じて添加される各種添加物を加え、トルエン、メチルエチルケトン、エタノール、イソプロピルアルコール、シクロヘキサン、ジメチルホルムアミド、水等の適当な溶媒に分散或いは溶解させた塗工液を、基材１、或いは基材１上に設けられた任意の層上に塗布し、乾燥させることにより形成できる。
【００４７】
（染料プライマー層）
本発明の熱転写シート１０が昇華型熱転写シートである場合には、基材１と色材層２との間に、染料プライマー層（図示しない）を設けることもできる。染料プライマー層に含まれる成分について特に限定はなく、例えば、ポリエステル系樹脂、ポリビニルピロリドン樹脂、ポリビニルアルコール樹脂、ヒドロキシエチルセルロース、ポリアクリル酸エステル系樹脂、ポリ酢酸ビニル系樹脂、ポリウレタン系樹脂、アクリル−スチレン系共重合体、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂、ポリビニルアセトアセタールやポリビニルブチラール等のポリビニルアセタール系樹脂等を挙げることができる。
【００４８】
また、染料プライマー層は、コロイド状無機顔料超微粒子を含有しいていてもよい。コロイド状無機顔料超微粒子としては、例えば、シリカ（コロイダルシリカ）、アルミナ或はアルミナ水和物（アルミナゾル、コロイダルアルミナ、カチオン性アルミニウム酸化物又はその水和物、擬ベーマイト等）、珪酸アルミニウム、珪酸マグネシウム、炭酸マグネシウム、酸化マグネシウム、酸化チタン等が挙げられる。特に、コロイダルシリカ、アルミナゾルが好ましく用いられる。これらのコロイド状無機顔料超微粒子の大きさは、一次平均粒径で１００ｎｍ以下、好ましくは５０ｎｍ以下であることが好ましい。
【００４９】
染料プライマー層の形成方法についても特に限定はなく、上記で例示した成分、必要に応じて添加される添加材を、適当な溶媒に分散、或いは溶解した染料プライマー層用塗工液を調製し、この塗工液を、基材１上に塗布し、乾燥して形成できる。染料プライマー層の厚みについて特に限定はないが、通常は、０．０２μｍ以上１μｍ以下の範囲である。
【実施例】
【００５０】
次に、実施例と比較例を挙げて本発明を更に具体的に説明する。特に断りのない限り、「部」及び「％」は質量基準であり、固形分に換算する前の値を示している。【００５１】
（実施例１）
基材として、厚み５μｍの長尺状の易接着処理済みポリエチレンテレフタレートフィルムを準備し、この基材の一方の全面に、下記組成の背面層用塗工液１を乾燥時の厚みが０．５μｍになるように塗布、乾燥して、背面層を形成した。次いで、基材の他方の面の全面に、下記組成の染料プライマー層用塗工液を、乾燥時の厚みが０．１μｍになるように塗布、乾燥して染料プライマー層を形成することで、背面層、基材、および染料プライマー層がこの順で積層された積層体を得た。この積層体の染料プライマー層上に、イエロー染料層用塗工液、マゼンタ染料層用塗工液、シアン染料層用塗工液をそれぞれ、乾燥時の厚みが０．６μｍとなるように塗布、乾燥して、イエロー染料層（Ｙ染料層）、マゼンタ染料層（Ｍ染料層）、シアン染料層（Ｃ染料層）を、積層体上に面順次に形成することで、実施例１の熱転写シートを作製した。【００５２】
＜背面層用塗工液１＞
モル当量比（―ＮＣＯ／−ＯＨ）：０．１
・ポリビニルアセタール樹脂（水酸基価１２質量％）          ９．８部
（エスレック（登録商標）ＫＳ−１  積水化学工業（株））
・イソシアヌレート構造のポリイソシアネート（固形分５０％）１．４部
（バーノック（登録商標）Ｄ−８００  ＤＩＣ（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００５３】
＜染料プライマー層用塗工液＞
・コロイダルシリカ（粒子径４〜６ｎｍ、固形分１０％）        ３０部
（スノーテックス（登録商標）ＯＸＳ  日産化学工業（株））
・ポリビニルピロリドン樹脂                                    ３部
（Ｋ−９０  アイエスピー・ジャパン社）
・水                                                        ５０部
・イソプロピルアルコール                                    １７部【００５４】
＜イエロー染料層用塗工液＞
・Ｓｏｌｖｅｎｔ  Ｙｅｌｌｏｗ  ９３                      ２．０部
・Ｄｉｓｐｅｒｓｅ  Ｙｅｌｌｏｗ  ２３１                  ２．０部
・ポリビニルアセタール樹脂                                ３．５部
（エスレック（登録商標）ＫＳ−５  積水化学工業（株））
・ポリエチレンワックス                                    ０．１部
・メチルエチルケトン                                    ４５．０部
・トルエン                                              ４５．０部【００５５】
＜マゼンタ染料層用塗工液＞
・分散染料（ＭＳレッドＧ）                                １．５部
・分散染料（マクロレックスレッドバイオレットＲ）          ２．０部
・ポリビニルアセタール樹脂                                ４．５部
（エスレック（登録商標）ＫＳ−５  積水化学工業（株））
・ポリエチレンワックス                                    ０．１部
・メチルエチルケトン                                    ４５．０部
・トルエン                                              ４５．０部【００５６】
＜シアン染料層用塗工液＞
・Ｓｏｌｖｅｎｔ  Ｂｌｕｅ  ６３                          ２．０部
・Ｄｉｓｐｅｒｓｅ  Ｂｌｕｅ  ３５４                      ２．０部
・ポリビニルアセタール樹脂                                ３．５部
（エスレック（登録商標）ＫＳ−５  積水化学工業（株））
・ポリエチレンワックス                                    ０．１部
・メチルエチルケトン                                    ４５．０部
・トルエン                                              ４５．０部【００５７】
（実施例２）
背面層用塗工液１を下記組成の背面層用塗工液２に変更した以外は、実施例１と同様にして実施例２の熱転写シートを作成した。
＜背面層用塗工液２＞
モル当量比（―ＮＣＯ／−ＯＨ）：０．１
・ポリビニルアセタール樹脂（水酸基価１２質量％）          ９．８部
（エスレック（登録商標）ＫＳ−１  積水化学工業（株））
・イソシアヌレート構造のポリイソシアネート（固形分５０％）１．４部
（タケネート（登録商標）Ｄ−２６８  三井化学（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００５８】
（実施例３）
背面層用塗工液１を下記組成の背面層用塗工液３に変更した以外は、実施例１と同様にして実施例３の熱転写シートを作成した。
＜背面層用塗工液３＞
モル当量比（―ＮＣＯ／−ＯＨ）：０．１
・ポリビニルアセタール樹脂（水酸基価１２質量％）          ９．８部
（エスレック（登録商標）ＫＳ−１  積水化学工業（株））
・イソシアヌレート構造のポリイソシアネート（固形分５０％）１．５部
（タケネート（登録商標）Ｄ−２６２  三井化学（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００５９】
（実施例４）
背面層用塗工液１を下記組成の背面層用塗工液４に変更した以外は、実施例１と同様にして実施例４の熱転写シートを作成した。
＜背面層用塗工液４＞
モル当量比（―ＮＣＯ／−ＯＨ）：０．１
・ポリビニルアセタール樹脂（水酸基価１２質量％）          ９．８部
（エスレック（登録商標）ＫＳ−１  積水化学工業（株））
・イソシアヌレート構造のポリイソシアネート（固形分５０％）１．５部
（タケネート（登録商標）Ｄ−２０４ＥＡ  三井化学（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００６０】
（実施例５）
背面層用塗工液１を下記組成の背面層用塗工液５に変更した以外は、実施例１と同様にして実施例５の熱転写シートを作成した。
＜背面層用塗工液５＞
モル当量比（―ＮＣＯ／−ＯＨ）：０．１
・ポリビニルアセタール樹脂（水酸基価１２質量％）          ９．９部
（エスレック（登録商標）ＫＳ−１  積水化学工業（株））
・イソシアヌレート構造のポリイソシアネート                ０．５部
（タケネート（登録商標）Ｄ−１７０  三井化学（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００６１】
（実施例６）
背面層用塗工液１を下記組成の背面層用塗工液６に変更した以外は、実施例１と同様にして実施例６の熱転写シートを作成した。
＜背面層用塗工液６＞
モル当量比（―ＮＣＯ／−ＯＨ）：０．１
・ポリビニルアセタール樹脂（水酸基価１２質量％）          ９．９部
（エスレック（登録商標）ＫＳ−１  積水化学工業（株））
・イソシアヌレート構造のポリイソシアネート                ０．５部
（コロネート（登録商標）ＨＸ  東ソー（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００６２】
（実施例７）
背面層用塗工液１を下記組成の背面層用塗工液７に変更した以外は、実施例１と同様にして実施例７の熱転写シートを作成した。
＜背面層用塗工液７＞
モル当量比（―ＮＣＯ／−ＯＨ）：０．０５
・ポリビニルアセタール樹脂（水酸基価１２質量％）          ９．８部
（エスレック（登録商標）ＫＳ−１  積水化学工業（株））
・イソシアヌレート構造のポリイソシアネート（固形分５０％）０．７部
（タケネート（登録商標）Ｄ−２６２  三井化学（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００６３】
（実施例８）
背面層用塗工液１を下記組成の背面層用塗工液８に変更した以外は、実施例１と同様にして実施例８の熱転写シートを作成した。
＜背面層用塗工液８＞
モル当量比（―ＮＣＯ／−ＯＨ）：０．１５
・ポリビニルアセタール樹脂（水酸基価１２質量％）          ９．８部
（エスレック（登録商標）ＫＳ−１  積水化学工業（株））
・イソシアヌレート構造のポリイソシアネート（固形分５０％）２．２部
（タケネート（登録商標）Ｄ−２６２  三井化学（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００６４】
（実施例９）
背面層用塗工液１を下記組成の背面層用塗工液９に変更した以外は、実施例１と同様にして実施例９の熱転写シートを作成した。
＜背面層用塗工液９＞
モル当量比（―ＮＣＯ／−ＯＨ）：０．１
・ポリビニルアセタール樹脂（水酸基価１２質量％）          ９．９部
（エスレック（登録商標）ＫＳ−１  積水化学工業（株））
・イソシアヌレート構造のポリイソシアネート（固形分５０％）１．４部
（タケネート（登録商標）Ｄ−２６８  三井化学（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００６５】
（比較例１）
背面層用塗工液１を下記組成の背面層用塗工液Ａに変更した以外は、実施例１と同様にして比較例１の熱転写シートを作成した。
＜背面層用塗工液Ａ＞
モル当量比（―ＮＣＯ／−ＯＨ）：０．１
・ポリビニルアセタール樹脂（水酸基価１２質量％）          ９．９部
（エスレック（登録商標）ＫＳ−１  積水化学工業（株））
・イソシアヌレート構造のポリイソシアネート（固形分７５％）０．８部
（タケネート（登録商標）Ｄ−１２７Ｎ  三井化学（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００６６】
（比較例２）
背面層用塗工液１を下記組成の背面層用塗工液Ｂに変更した以外は、実施例１と同様にして比較例２の熱転写シートを作成した。
＜背面層用塗工液Ｂ＞
モル当量比（―ＮＣＯ／−ＯＨ）：０．１
・ポリビニルアセタール樹脂（水酸基価１２質量％）          ９．９部
（エスレック（登録商標）ＫＳ−１  積水化学工業（株））
・アダクト体のポリイソシアネート（固形分７５％）          ０．９部
（バーノック（登録商標）Ｄ−７５０  ＤＩＣ（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００６７】
（比較例３）
背面層用塗工液１を下記組成の背面層用塗工液Ｃに変更した以外は、実施例１と同様にして比較例３の熱転写シートを作成した。
＜背面層用塗工液Ｃ＞
モル当量比（―ＮＣＯ／−ＯＨ）：０．１
・ポリビニルアセタール樹脂（水酸基価１２質量％）          ９．９部
（エスレック（登録商標）ＫＳ−１  積水化学工業（株））
・アダクト体のポリイソシアネート（固形分７１％）          １．０部
（タケネート（登録商標）Ｄ−１０３Ｍ２  三井化学（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００６８】
（比較例４）
背面層用塗工液１を下記組成の背面層用塗工液Ｄに変更した以外は、実施例１と同様にして比較例４の熱転写シートを作成した。
＜背面層用塗工液Ｄ＞
モル当量比（―ＮＣＯ／−ＯＨ）：０．１
・ポリビニルアセタール樹脂（水酸基価１２質量％）        １０．０部
（エスレック（登録商標）ＫＳ−１  積水化学工業（株））
・アダクト体のポリイソシアネート（固形分７５％）          １．０部
（タケネート（登録商標）Ｄ−１１０Ｎ  三井化学（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００６９】
（比較例５）
背面層用塗工液１を下記組成の背面層用塗工液Ｅに変更した以外は、実施例１と同様にして比較例５の熱転写シートを作成した。
＜背面層用塗工液Ｅ＞
モル当量比（―ＮＣＯ／−ＯＨ）：０．１
・ポリビニルアセタール樹脂（水酸基価１２質量％）          ９．９部
（エスレック（登録商標）ＫＳ−１  積水化学工業（株））
・ビウレット構造のポリイソシアネート                      ０．５部
（タケネート（登録商標）Ｄ−１６５  三井化学（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００７０】
（比較例６）
背面層用塗工液１を下記組成の背面層用塗工液Ｆに変更した以外は、実施例１と同様にして比較例６の熱転写シートを作成した。
＜背面層用塗工液Ｆ＞
モル当量比（―ＮＣＯ／−ＯＨ）：０．１
・ポリビニルアセタール樹脂（水酸基価１２質量％）          ９．９部
（エスレック（登録商標）ＫＳ−１  積水化学工業（株））
・アダクト体のポリイソシアネート（固形分７５％）          ０．９部
（タケネート（登録商標）Ｄ−１６０  三井化学（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００７１】
（比較例７）
背面層用塗工液１を下記組成の背面層用塗工液Ｇに変更した以外は、実施例１と同様にして比較例７の熱転写シートを作成した。
＜背面層用塗工液Ｇ＞
・ポリビニルアセタール樹脂（水酸基価１２質量％）        １０．４部
（エスレック（登録商標）ＫＳ−１  積水化学工業（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００７２】
（比較例８）
背面層用塗工液１を下記組成の背面層用塗工液Ｈに変更した以外は、実施例１と同様にして比較例８の熱転写シートを作成した。
＜背面層用塗工液Ｈ＞
モル当量比（―ＮＣＯ／−ＯＨ）：０．０１
・ポリビニルアセタール樹脂（水酸基価１２質量％）        １０．４部
（エスレック（登録商標）ＫＳ−１  積水化学工業（株））
・イソシアヌレート構造のポリイソシアネート（固形分５０％）０．２部
（タケネート（登録商標）Ｄ−２６２  三井化学（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５５．０部
・トルエン                                              ２７．５部【００７３】
（比較例９）
背面層用塗工液１を下記組成の背面層用塗工液Ｉに変更した以外は、実施例１と同様にして比較例９の熱転写シートを作成した。
＜背面層用塗工液Ｉ＞
モル当量比（―ＮＣＯ／−ＯＨ）：０．２
・ポリビニルアセタール樹脂（水酸基価１２質量％）          ９．１部
（エスレック（登録商標）ＫＳ−１  積水化学工業（株））
・イソシアヌレート構造のポリイソシアネート（固形分５０％）２．８部
（タケネート（登録商標）Ｄ−２６２  三井化学（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５４．０部
・トルエン                                              ２７．０部【００７４】
（比較例１０）
背面層用塗工液１を下記組成の背面層用塗工液Ｊに変更した以外は、実施例１と同様にして比較例１０の熱転写シートを作成した。
＜背面層用塗工液Ｊ＞
モル当量比（―ＮＣＯ／−ＯＨ）：０．５
・ポリビニルアセタール樹脂（水酸基価１２質量％）          ７．６部
（エスレック（登録商標）ＫＳ−１  積水化学工業（株））
・イソシアヌレート構造のポリイソシアネート（固形分５０％）５．８部
（タケネート（登録商標）Ｄ−２６２  三井化学（株））
・ステアリルリン酸亜鉛                                    ２．１部
（ＬＢＴ１８３０精製  堺化学工業（株））
・ステアリン酸亜鉛（ＳＺ−ＰＦ  堺化学工業（株））        ２．１部
・ポリエチレンワックス                                    ０．６部
（ポリワックス３０００  東洋アドレ（株））
・エトキシ化アルコール変性ワックス                        １．４部
（ユニトックス７５０  東洋アドレ（株））
・無機粒子                                                １．２部
（ミクロエース（登録商標）Ｐ３  日本タルク工業（株））
・メチルエチルケトン                                    ５３．０部
・トルエン                                              ２６．５部【００７５】
（キック評価）
昇華型転写プリンター（ＤＳ６２０  大日本印刷（株））の純正リボンのマゼンタ部分と、各実施例および比較例の熱転写シートの背面層のみ塗工したフィルムとを対向させ、１．９６ＭＰａの荷重をかけて、４０℃、湿度９０％環境下で９６時間保管し、各実施例および比較例の熱転写シートの背面層に染料を移行（いわゆるキック）させた。キックさせた背面層に関して、転写部の色相を分光測定器Ｓｐｅｃｔｒｏｌｉｎｏ（Ｘ−Ｒｉｔｅ社）（Ｄ６５光源、視野角２°）を用いて測定し、未保存の背面層のみ塗工済みフィルムと、キックさせた背面層のみ塗工済みフィルムの色差ΔＥ＊について下記基準に基づき評価した。【００７６】
（色差計算式（キック評価））
ΔＥ＊＝（（対向前後のＬ＊値の差）２＋（対向前後のａ＊値の差）２＋（対向前後のｂ＊値の差）２）１／２
なお、Ｌ＊ａ＊ｂ＊は、ＣＩＥ１９７６、Ｌ＊ａ＊ｂ＊表色系（ＪＩＳ  Ｚ８７２９（１９８０年発行））に規定されているＬ＊ａ＊ｂ＊を意味する。【００７７】
（評価基準（キック評価））
Ａ：色差ΔＥ＊が８．５未満である。
Ｂ：色差ΔＥ＊が８．５以上１０．０未満である。
ＮＧ−１：色差ΔＥ＊が１０．０以上１１．５未満である。
ＮＧ−２：色差ΔＥ＊が１１．５以上である。【００７８】
（エージング評価）
昇華型転写プリンター（ＤＳ６２０  大日本印刷（株））の純正リボンの一部を、各実施例および比較例の熱転写シートを５０℃、湿度３０％の環境で保存（エージング）したフィルムに置き換えて、黒ベタ画像（０／２５５画像階調）を１０枚印刷した。１０枚の印画物の中で、印画中のフィルムのよれ・ゆがみによる印画不良（いわゆる印画シワ）が発生しなくなるまでのエージング時間を下記の基準に基づき評価した。【００７９】
（評価基準（エージング評価））
Ａ：エージングの時間が２０時間未満。
Ｂ：エージングの時間が２０時間以上３５時間未満。
ＮＧ−１：エージングの時間が３５時間以上５０時間未満。
ＮＧ−２：エージングの時間が５０時間以上。【００８０】
（サーマルヘッドカス付着評価）
昇華型転写プリンター（ＤＳ６２０  大日本印刷（株））の５ｉｎｃｈサイズ純正リボンのフィルム部分を、各実施例および比較例の熱転写シートを２３℃、湿度５０％の環境で２週間保存（エージング）したフィルムに置き換えて、黒ベタ画像（０／２５５画像階調）を２００枚印刷した。印刷後にプリンターのサーマルヘッドの発熱体付近をデジタルマイクロスコープＶＨＸ−２０００（キーエンス（株））で観察し、付着しているカスの量を下記の基準に基づき評価した。【００８１】
（評価基準（サーマルヘッドカス付着評価））
Ａ：カスが付着していない。
Ｂ：カスの付着がほぼ見られない。
Ｃ：カスが付着しているが、実使用上問題ない程度である。
ＮＧ−１：カスが付着しており、実使用上問題となる。
ＮＧ−２：カスが大量に付着しており、実使用上問題となる。【００８２】
（評価結果）
前記各評価結果を以下の表１にまとめる。【００８３】
【表１】
2018062171.tif 000002
【００８４】
表１からも、本発明の実施例にかかる熱転写シートが比較例に比べて優れていることがわかる。
【符号の説明】
【００８５】
１０…熱転写シート
１…基材
２…色材層
３…背面層
【図１】
2018062171.tif 000003
【国際調査報告】
2018062171.tif 000004
2018062171.tif 000005
2018062171.tif 000006
2018062171.tif 000007